(57)【要約】【課題】肌貼付用フィルムの貼付部分が目立つことを抑えるとともに、ソフトフォーカス性を高めることのできる肌貼付用フィルム、および、転写シートを提供する。【解決手段】肌貼付用フィルム１０は、第１面１１Ｆと、第１面１１Ｆとは反対側の面である第２面１１Ｒとを有し、第２面１１Ｒが肌に貼り付けられる。肌貼付用フィルム１０は、０．１ｇ／ｍ２以上４．０ｇ／ｍ２以下の平均質量を有し、肌貼付用フィルム１０のヘイズは７％以上６５％以下である。【選択図】図１
2020100573.tif 000002
【特許請求の範囲】
【請求項１】
第１面と、前記第１面とは反対側の面である第２面とを有し、前記第２面が肌に貼り付けられる肌貼付用フィルムであって、
０．１ｇ／ｍ２以上４．０ｇ／ｍ２以下の平均質量を有し、
ヘイズが７％以上６５％以下である
肌貼付用フィルム。
【請求項２】
前記第１面および前記第２面の少なくとも一方のＤＯＩが、１％以上８５％以下である
請求項１に記載の肌貼付用フィルム。
【請求項３】
全光線透過率が４５％以上９５％以下である
請求項１または２に記載の肌貼付用フィルム。
【請求項４】
前記第１面および前記第２面の少なくとも一方の算術平均粗さＲａが、０．１５μｍ以上４．００μｍ以下である
請求項１〜３のいずれか一項に記載の肌貼付用フィルム。
【請求項５】
請求項１〜４のいずれか一項に記載の肌貼付用フィルムと、
前記肌貼付用フィルムを支持する支持基材と、
を備える転写シート。
【発明の詳細な説明】
【技術分野】
【０００１】
本発明は、肌貼付用フィルム、および、肌貼付用フィルムを肌に貼り付けるための転写シートに関する。
【背景技術】
【０００２】
数ｎｍ〜数μｍ程度の厚さを有するフィルムは、皮膚の表面に対する接着性を有する。そのため、こうしたフィルムを、スキンケアの補助や、ベースメイクを含むメイクアップの補助のために肌に貼り付けるフィルムとして利用可能であることが報告されている。例えば、特許文献１には、肌貼付用のフィルムとして、ヒアルロン酸ナトリウムを担持したポリ乳酸薄膜が記載されている。また、こうした肌貼付用のフィルムに種々の粒子を含有させることで、フィルムに機能を付加したり、フィルムの機能を強化したりすることも提案されている。例えば、特許文献２には、金属酸化物等から構成される粒子をフィルムに含有させることで、フィルムに紫外線遮蔽機能を付与することが記載されている。また、特許文献３には、酸化チタンやポリメタクリル酸メチル等の粒子をフィルムに含有させることで、フィルムの貼付によって皺等の瑕疵を隠蔽する効果を高められることが記載されている。
【先行技術文献】
【特許文献】
【０００３】
【特許文献１】国際公開第２０１４／０５８０６６号
【特許文献２】特開２０１４−２２７３８９号公報
【特許文献３】特開２０１３−１６６１号公報
【発明の概要】
【発明が解決しようとする課題】
【０００４】
上記フィルムは、膜状であって表面と裏面とを有するため、クリーム状や粉末状の化粧料では起こり難い、各面に対する光の作用に起因した問題が生じる。具体的には、表面での光の反射に起因したテカリや、表面および裏面からの反射光の干渉による干渉色が視認され、その結果、フィルムの貼付部分が目立ちやすい。
【０００５】
また、スキンケアやメイクアップの補助に用いられるフィルムには、高いソフトフォーカス性が望まれている。ソフトフォーカス性とは、フィルムの貼付部分において、肌の存在は認識される一方で、肌表面の細部がぼやけて小皺やシミやソバカス等が目立たなくなる特性である。
【０００６】
本発明は、フィルムの貼付部分が目立つことを抑えるとともに、ソフトフォーカス性を高めることのできる肌貼付用フィルム、および、転写シートを提供することを目的とする。
【課題を解決するための手段】
【０００７】
上記課題を解決する肌貼付用フィルムは、第１面と、前記第１面とは反対側の面である第２面とを有し、前記第２面が肌に貼り付けられる肌貼付用フィルムであって、０．１ｇ／ｍ２以上４．０ｇ／ｍ２以下の平均質量を有し、ヘイズが７％以上６５％以下である。
【０００８】
上記構成によれば、ヘイズが７％以上であることにより、肌貼付用フィルムにおける光の散乱効果が十分に得られるため、テカリや干渉色が抑えられて肌における肌貼付用フィルムの貼付部分が目立つことが抑えられるとともに、ソフトフォーカス性が高められる。また、ヘイズが６５％以下であるため、肌貼付用フィルムが曇って見えることにより肌貼付用フィルムの貼付部分が目立つことも抑えられる。
【０００９】
上記構成において、前記第１面および前記第２面の少なくとも一方のＤＯＩが、１％以上８５％以下であってもよい。
上記構成によれば、テカリや干渉色が視認されることが的確に抑えられ、また、良好なソフトフォーカス性が得られる。
【００１０】
上記構成において、全光線透過率が４５％以上９５％以下であってもよい。
上記構成によれば、ヘイズを適切な大きさに制御しやすく、また、肌貼付用フィルムの貼付部分にてフィルム越しに肌が認識されて、貼付部分の外観が自然に見えやすい。
【００１１】
上記構成において、前記第１面および前記第２面の少なくとも一方の算術平均粗さＲａが、０．１５μｍ以上４．００μｍ以下であってもよい。
上記構成によれば、肌貼付用フィルムの表面での光の散乱効果が的確に得られ、ヘイズを適切な大きさに制御しやすい。その結果、テカリや干渉色が視認されることが的確に抑えられ、また、良好なソフトフォーカス性が得られる。
【００１２】
上記課題を解決する転写シートは、上記肌貼付用フィルムと、前記肌貼付用フィルムを支持する支持基材と、を備える。
上記構成によれば、転写シートの保管時や移動時に、肌貼付用フィルムの変形が抑えられる。また、支持基材に支持されていることにより、肌貼付用フィルムが取り扱いやすくなる。
【発明の効果】
【００１３】
本発明によれば、肌貼付用フィルムの貼付部分が目立つことを抑えるとともに、ソフトフォーカス性を高めることができる。
【図面の簡単な説明】
【００１４】
【図１】肌貼付用フィルムの一実施形態について、第１形態の肌貼付用フィルムの断面構造を示す図。
【図２】肌貼付用フィルムの一実施形態について、第２形態の肌貼付用フィルムの断面構造を示す図。
【図３】肌貼付用フィルムの一実施形態について、第３形態の肌貼付用フィルムの断面構造を示す図。
【図４】一実施形態の転写シートの断面構造を示す図。
【発明を実施するための形態】
【００１５】
図面を参照して、肌貼付用フィルム、および、転写シートの一実施形態を説明する。
［肌貼付用フィルムの構成］
図１が示すように、肌貼付用フィルム１０は、第１面１１Ｆと、第１面１１Ｆとは反対側の面である第２面１１Ｒとを有する。第２面１１Ｒは、肌に貼り付けられる面である。第１面１１Ｆは、肌貼付用フィルム１０が肌に貼り付けられたときに外気に曝される面である。肌貼付用フィルム１０は、単一の層から構成されていてもよいし、複数の層から構成されていてもよい。
【００１６】
肌貼付用フィルム１０は、肌に対する接着性を発現する程度の薄さを有する。こうした特性を肌貼付用フィルム１０の質量で表すと、肌貼付用フィルム１０の単位面積あたりの平均質量は、０．１ｇ／ｍ２以上４．０ｇ／ｍ２以下である。このときの肌貼付用フィルム１０の密度は、例えば、１ｇ／ｃｍ３以上３ｇ／ｃｍ３以下である。
【００１７】
上記平均質量は、肌貼付用フィルム１０における任意の３箇所の各々を、平面視にて１辺が１００ｍｍの正方形形状の膜片に切り出し、３つの膜片の精密天秤で測定した質量の平均値を１００倍することにより求められる。
【００１８】
上記平均質量が０．１ｇ／ｍ２以上であることにより、肌貼付用フィルム１０の強度が十分に確保されるため、肌への貼り付けに際して肌貼付用フィルム１０が破れることが抑えられる。上記平均質量が４．０ｇ／ｍ２以下であることにより、肌貼付用フィルム１０の肌に対する接着性が十分に得られる。そして、肌貼付用フィルム１０を肌に貼り付けたときに、肌貼付用フィルム１０に皺が発生することや使用者に違和感が生じることが抑えられる。
【００１９】
なお、上記平均質量は、肌貼付用フィルム１０が、添加剤として、例えばオイル等の可塑剤として機能する成分や、各種の樹脂成分や、粒子等を含有している場合に大きくなる。添加剤を含有しない場合には、肌貼付用フィルム１０の単位面積あたりの平均質量は、０．１ｇ／ｍ２以上２．０ｇ／ｍ２以下であることが好ましい。
【００２０】
肌貼付用フィルム１０のヘイズは、７％以上６５％以下である。ヘイズは、肌貼付用フィルム１０の全透過光に対する拡散成分の割合を示すパラメータである。ヘイズは、ＪＩＳ  Ｋ  ７１３６−２０００に準拠した方法により、測定される。当該ヘイズは、透過ヘイズであり、ヘーズ、あるいは、曇り度とも称される。当該ヘイズは、例えば、肌貼付用フィルム１０の第１面１１Ｆを積分球に向け、第２面１１Ｒを光源に向けた状態で測定される。
【００２１】
ソフトフォーカス性の向上のためには、肌貼付用フィルム１０を透過する光のうち、直進せずに拡散する成分の割合を大きくすることが必要である。すなわち、ヘイズが大きいほど、ソフトフォーカス性が向上する。また、肌貼付用フィルム１０の第１面１１Ｆや第２面１１Ｒで光の散乱が生じることにより、肌貼付用フィルム１０の表面のテカリや肌貼付用フィルム１０の表裏での反射に起因した干渉色が視認されることが抑えられる。
【００２２】
ヘイズが７％以上であることにより、テカリや干渉色が抑えられて肌における肌貼付用フィルム１０の貼付部分が目立つことが抑えられるとともに、十分なソフトフォーカス性が得られる。また、ヘイズが６５％以下であることにより、肌貼付用フィルム１０が曇って見えて肌貼付用フィルム１０の貼付部分が目立つことが抑えられる。
【００２３】
ヘイズを上昇させる散乱には、肌貼付用フィルム１０の第１面１１Ｆおよび第２面１１Ｒでの表面散乱と、肌貼付用フィルム１０における内部散乱とが含まれる。表面散乱の程度は、各面の凹凸形状、および、肌貼付用フィルム１０を構成する樹脂の屈折率に応じて変わり、内部散乱の程度は、肌貼付用フィルム１０が含有する粒子等の添加物の形状、および、添加物と肌貼付用フィルム１０の主成分の樹脂との屈折率差に応じて変わる。表面散乱が大きいほど、テカリや干渉色が視認されることを抑える効果が大きい。
【００２４】
また、ソフトフォーカス性を得つつも肌貼付用フィルム１０越しの肌の存在を観察者に認識させ、肌貼付用フィルム１０の貼付部分の外観を肌に近い自然な外観に見せるためには、肌貼付用フィルム１０の全光線透過率が、４５％以上であることが好ましく、８０％以上であることがより好ましい。なお、肌貼付用フィルム１０が有色である場合には、全光線透過率の下限は上記に限られない。また、ヘイズを高めやすくするためには、全光線透過率は９５％以下であることが好ましい。全光線透過率は、ＪＩＳ  Ｋ  ７３６１−１−１９９７に準拠した方法で測定される。
【００２５】
ここで、肌貼付用フィルム１０における光の散乱に関連する指標として、透過ヘイズである上記ヘイズの他に、光沢度、反射ヘイズ、透過像鮮明度、ＤＯＩ（ＤｉｓｔｉｎｃｔｎｅｓｓＯｆ Ｉｍａｇｅ）が挙げられる。
【００２６】
肌貼付用フィルム１０の光沢度は、ＪＩＳ Ｚ ８７４１−１９９７（ＩＳＯ ２８１３:１９９４）に準拠した測定方法にて、６０°光沢度が５以上５０以下であることが好ましい。肌貼付用フィルム１０の反射ヘイズは、ＡＳＴＭＥ４３０（ＩＳＯ １３８０３）に準拠した測定方法で、１０ＨＵ以上３０ＨＵ以下であることが好ましい。肌貼付用フィルム１０の透過像鮮明度は、ＪＩＳＫ ７３７４−２００７に準拠した測定方法で、１％以上９５％以下であることが好ましい。ＤＯＩは写像性とも言われ、肌貼付用フィルム１０のＤＯＩは、ＡＳＴＭＤ５７６７に準拠した測定方法で、１％以上８５％以下であることが好ましい。
【００２７】
なお、光沢度、反射ヘイズ、ＤＯＩの測定対象面は、第１面１１Ｆと第２面１１Ｒとのいずれであってもよく、例えば、第２面１１Ｒとされる。第１面１１Ｆと第２面１１Ｒとの双方について、光沢度、反射ヘイズ、ＤＯＩの各々が、上記の各範囲を満たしていることがより好ましい。透過像鮮明度は、例えば、肌貼付用フィルム１０の第１面１１Ｆを積分球に向け、第２面１１Ｒを光源に向けた状態で測定される。
【００２８】
上記各パラメータが上記の各範囲であれば、肌貼付用フィルム１０における光の散乱効果が良好に得られる結果、テカリや干渉色が抑えられるとともに、良好なソフトフォーカス性が得られる。特に、ＤＯＩは、対象物の表面に映る像の鮮明さを示す指標であり、ＤＯＩが小さいほど、肌貼付用フィルム１０の表面での光の散乱効果が高いことを示す。ＤＯＩは、反射成分の測定によって求められるパラメータであって、透過成分の測定によって求められる透過ヘイズが同等のサンプルであっても、ＤＯＩが大きく異なる場合があり得る。透過ヘイズとＤＯＩとの双方を用いて評価することで、テカリや干渉色の抑制とソフトフォーカス性の向上とが可能な肌貼付用フィルム１０を、物性によってより的確に規定することができる。
【００２９】
なお、反射成分を測定対象とする光沢度、反射ヘイズ、ＤＯＩの測定に際しては、例えば、黒色ポリエチレンテレフタレートフィルム（東レ社製：ルミラーＸ３０ 厚さ１２５μｍ）に、水を介して肌貼付用フィルム１０を貼り付けた後に乾燥させたサンプルを対象として、測定を行う。
【００３０】
また、透過ヘイズ、光沢度、反射ヘイズ、透過像鮮明度、ＤＯＩのうち少なくとも１つのパラメータが、上述した好ましい範囲に含まれている肌貼付用フィルム１０であれば、テカリや干渉色に起因して肌貼付用フィルム１０の貼付部分が目立つことの抑制と、ソフトフォーカス性の向上との少なくとも一方は可能である。
【００３１】
肌貼付用フィルム１０における光の散乱効果を高める具体的な構造の例について、第１形態、第２形態、第３形態の３つの形態を説明する。図１は、第１形態の肌貼付用フィルム１０Ａの断面構造を示す。
【００３２】
図１が示すように、第１形態の肌貼付用フィルム１０Ａは、表面に凹凸を有している。当該凹凸は、肌貼付用フィルム１０Ａの表面の成形によって形成されている。凹凸に起因して、肌貼付用フィルム１０Ａの表面で光が散乱される。
【００３３】
凹凸を有する面である対象面は、第１面１１Ｆであってもよいし、第２面１１Ｒであってもよい。また、第１面１１Ｆと第２面１１Ｒとの双方が対象面であってもよく、すなわち、肌貼付用フィルム１０Ａは、第１面１１Ｆと第２面１１Ｒとの双方に凹凸を有していてもよい。第１面１１Ｆが凹凸を有していると、肌に貼り付けられた肌貼付用フィルム１０Ａの観察者から見た表面である第１面１１Ｆでの光の散乱効果が高くなる。そのため、肌貼付用フィルム１０Ａのテカリを抑える効果が高められる。
【００３４】
対象面の形状は、図１に例示するように、対象面にて突出する複数の凸部１２から構成されてもよい。あるいは、対象面の形状は、対象面にて窪む複数の凹部から構成されてもよいし、上記凸部と凹部との混合により構成されてもよい。凸部や凹部の大きさは、一定であってもよいし、一定でなくてもよい。また、凸部や凹部は、規則的に配置されていてもよいし、不規則に配置されていてもよい。
【００３５】
対象面の算術平均粗さＲａは、０．１５μｍ以上４．００μｍ以下であることが好ましい。算術平均粗さＲａが上記範囲であれば、対象面での光の散乱効果が的確に得られ、ヘイズを適切な値に制御しやすい。
【００３６】
図２は、第２形態の肌貼付用フィルム１０Ｂの断面構造を示す。図２が示すように、第２形態の肌貼付用フィルム１０Ｂは、粒子１３を含有している。
肌貼付用フィルム１０Ｂの内部に粒子１３が位置することにより、肌貼付用フィルム１０Ｂの内部で光が散乱される。また、粒子１３が肌貼付用フィルム１０Ｂの表面にて突き出ていることによって、分散した粒子１３の形状に追従する凹凸が上記表面に形成されている場合には、肌貼付用フィルム１０Ｂの表面でも光が散乱される。粒子１３が突き出ている面は、第１面１１Ｆであってもよいし、第２面１１Ｒであってもよいし、第１面１１Ｆおよび第２面１１Ｒの双方であってもよい。粒子１３が第１面１１Ｆに突き出ている方が、肌貼付用フィルム１０Ｂのテカリを抑える効果が高められる。
【００３７】
粒子１３の突出による肌貼付用フィルム１０Ｂの表面での光の散乱効果を的確に得るためには、粒子１３が突き出ている面の算術平均粗さＲａは、０．１５μｍ以上４．００μｍ以下であることが好ましい。
【００３８】
図３は、第３形態の肌貼付用フィルム１０Ｃの断面構造を示す。図３が示すように、第３形態の肌貼付用フィルム１０Ｃは、表面の成形によって形成された凹凸を有するとともに、粒子１３を含有している。
【００３９】
凹凸に起因して、肌貼付用フィルム１０Ｃの表面で光が散乱される。なお、粒子１３が肌貼付用フィルム１０Ｃの表面にて突き出ている場合には、肌貼付用フィルム１０Ｃの表面の凹凸は、粒子１３の突出部分である凸部と、表面の成形によって形成された凸部および凹部の少なくとも一方と、から構成される。また、肌貼付用フィルム１０Ｃの内部に粒子１３が位置することにより、肌貼付用フィルム１０Ｃの内部で光が散乱される。
【００４０】
凹凸を有する面である対象面は、第１面１１Ｆであってもよいし、第２面１１Ｒであってもよいし、第１面１１Ｆと第２面１１Ｒとの双方であってもよい。第１面１１Ｆが対象面であると、肌貼付用フィルム１０Ｃのテカリを抑える効果が高められる。
【００４１】
対象面の算術平均粗さＲａは、０．１５μｍ以上４．００μｍ以下であることが好ましい。第１〜第３形態で説明した算術平均粗さＲａは、ＪＩＳ  Ｂ  ０６０１−１９９４に準拠した方法で測定される。なお、ヘイズが７％以上６５％以下であれば、肌貼付用フィルム１０は、第１〜第３形態とは異なる構造を有していてもよい。
【００４２】
［肌貼付用フィルムの材料］
肌貼付用フィルム１０を構成する材料は、特に限定されない。肌貼付用フィルム１０の材料は、毒性、皮膚刺激性、および、皮膚感作性の低い樹脂であることが好ましい。例えば、肌貼付用フィルム１０の材料は、ヒアルロン酸、フィブロイン、キトサン等の天然高分子、ポリ乳酸、ポリグリコール酸、ポリカプロラクトン等のエステル樹脂およびそれらの共重合樹脂である。また、肌貼付用フィルム１０の材料には、化粧品の皮膜形成剤として使用される樹脂を用いてもよく、こうした樹脂としては、例えば、アクリル樹脂やシリコーンおよびそれらの共重合樹脂、酢酸セルロース、酢酸プロピオン酸セルロース、酢酸酪酸セルロース等のセルロース誘導体が挙げられる。また、肌貼付用フィルム１０の材料には、医療用品の材料としての使用実績が高い樹脂である、ポリカーボネート、シクロオレフィンコポリマー、スチレンブタジエン系エラストマー、ポリイミド、アクリル樹脂、ウレタン樹脂およびそれらの共重合樹脂を用いてもよい。肌貼付用フィルム１０の材料における分子量の制限は特になく、肌貼付用フィルム１０は、所定の平均分子量を有する１種類の材料から構成されていてもよいし、互いに異なる平均分子量を有する複数種類の材料から構成されてもよい。
【００４３】
肌貼付用フィルム１０は、各種の添加剤を含有していてもよい。添加剤としては、例えば、オイル等の可塑剤や、膜強度の向上のための、主成分と相溶性である樹脂、フィラーなどの粒子等が挙げられる。
【００４４】
第２形態および第３形態の肌貼付用フィルム１０が含有する粒子１３は、例えば、無機フィラーや有機フィラーである。無機フィラーの材料としては、例えば、タルク、シリカ、マイカ、アルミナ、酸化亜鉛、酸化チタン、硫酸バリウム、炭酸カルシウム、炭酸マグネシウム、ケイ酸バリウム、ケイ酸カルシウム、金属石鹸、シリコーン等が挙げられる。有機フィラーの材料としては、例えば、ポリアミド、ポリエチレン、ポリプロピレン、アクリル樹脂、ポリウレタン、ポリテトラフルオロエチレン、セルロース等が挙げられる。肌貼付用フィルム１０に内部散乱を生じさせるためには、肌貼付用フィルム１０の主成分とは異なる屈折率を有する材料からなる粒子１３を用いればよい。粒子１３のレーザー回折散乱法による体積平均粒子径は、肌貼付用フィルム１０の形成工程にて粒子１３の凝集を抑える観点から０．５μｍ以上であることが好ましく、上記形成工程にて粒子１３の沈降を抑える観点から２０．０μｍ以下であることが好ましい。
【００４５】
また、肌貼付用フィルム１０は、添加剤として、皮膚において所定の機能を発揮する物質である機能性物質を含有していてもよい。機能性物質は、例えば、保湿クリームや美容液等のスキンケアに用いられる化粧料あるいは化粧料成分、色素、薬剤、顔料、タンパク質、および、酵素等である。肌貼付用フィルム１０は、機能性物質を１種類のみ含有していてもよいし、２種類以上を含有していてもよい。
【００４６】
［転写シートの構成］
肌貼付用フィルム１０を肌に貼り付けるための転写シート３０について説明する。図４が示すように、転写シート３０は、肌貼付用フィルム１０と、肌貼付用フィルム１０を支持する支持基材２０とを備えている。なお、図４では、転写シート３０が第１形態の肌貼付用フィルム１０Ａを備える形態を図示しているが、転写シート３０は、第２形態の肌貼付用フィルム１０Ｂ、あるいは、第３形態の肌貼付用フィルム１０Ｃを備えていてもよい。
【００４７】
支持基材２０は、肌貼付用フィルム１０の第１面１１Ｆに接している。第１面１１Ｆが凹凸を有する場合、支持基材２０は上記凹凸を埋めていてもよいし、埋めていなくてもよい。支持基材２０は、転写シート３０の保管時や、転写シート３０の使用に際して肌貼付用フィルム１０を肌上へ移動させるときに、肌貼付用フィルム１０の変形を抑える機能を有する。支持基材２０に支持されていることにより、肌貼付用フィルム１０が取り扱いやすくなる。
【００４８】
支持基材２０は、多孔質基材であることが好ましい。多孔質基材は、内部に微小な多数の間隙を有する基材であり、液体を浸透あるいは透過させることができる。支持基材２０として用いることのできる多孔質基材としては、例えば、不織布、紙、編物、織物等の繊維材料からなるシート、メッシュ状のように間隙を含む構造を有する樹脂シートが挙げられる。これらの基材のなかでも、水分を速やかに吸収して拡散できることから、不織布が好適に用いられる。不織布を構成する繊維は、例えば、綿、麻、羊毛、パルプ等の天然繊維、レーヨン等の半合成繊維、ポリビニルアルコール、ポリアクリル酸等の合成繊維等である。上記の繊維のなかでも、天然繊維、特にパルプが好適に用いられる。不織布は、１種類の繊維から構成されていてもよいし、２種類以上の繊維から構成されていてもよい。
【００４９】
支持基材２０として用いる不織布の製造方法は特に限定されず、例えば、スパンレース法、スパンボンド法、ニードルパンチ法、メルトブロー法、エアレイ法、フラッシュ紡糸法、および、樹脂接着法のうちのいずれかによって製造された不織布であればよい。支持基材２０として用いる不織布の目付けは、１０ｇ／ｍ２以上１５０ｇ／ｍ２以下であることが好ましく、肌触り等の使用感に優れることから、２０ｇ／ｍ２以上５０ｇ／ｍ２以下であることがより好ましい。
【００５０】
なお、支持基材２０は、多孔質基材に限らず、内部に間隙を有さない樹脂シートや金属箔等の基材から構成されてもよい。
転写シート３０は、肌貼付用フィルム１０の第２面１１Ｒを覆う保護層を備えていてもよい。保護層は、第２面１１Ｒを保護する機能を有する。保護層は、多孔質基材から構成されることが好ましい。保護層を構成する多孔質基材としては、支持基材２０を構成する多孔質基材として例示した上記の各材料を用いることができる。保護層と支持基材２０とは、同一の種類の多孔質基材から構成されてもよいし、互いに異なる種類の多孔質基材から構成されてもよい。なお、保護層は、多孔質基材に限らず、内部に間隙を有さない樹脂シートや金属箔等の基材から構成されてもよい。
【００５１】
［肌貼付用フィルムおよび転写シートの製造方法］
肌貼付用フィルム１０および転写シート３０の製造方法の一例を説明する。なお、上述した構成の肌貼付用フィルム１０および転写シート３０を形成可能であれば、肌貼付用フィルム１０および転写シート３０は、下記の製造方法とは異なる方法によって製造されてもよい。
【００５２】
まず、成膜用基材の表面に、肌貼付用フィルム１０を形成する。成膜用基材としては、熱可塑性樹脂、熱硬化性樹脂、水溶性樹脂、金属酸化物、金属等から構成された基材が用いられる。例えば、成膜用基材は、ポリエチレンテレフタレート、ポリエチレンナフタレート、ポリエチレン、ポリプロピレン、アクリル樹脂、ポリカーボネート、シクロオレフィン、ポリアミド、エポキシ樹脂、ウレタン樹脂、ポリビニルアルコール等の樹脂からなる基材、こうした樹脂基材に対して延伸加工や離型処理やマット加工が施された基材である。あるいは、成膜用基材として、ガラス、石英、アルミニウム等の無機物からなる基材や、こうした無機物からなる基材に対して離型処理やマット加工を施した基材が用いられてもよい。
【００５３】
肌貼付用フィルム１０の材料が溶媒に溶かされた塗液が、成膜用基材の表面に塗布され、その塗膜が乾燥されることによって、肌貼付用フィルム１０が形成される。上記溶媒としては、肌貼付用フィルム１０の材料の特性に応じて、酢酸エチルや酢酸ブチル等のエステル系溶剤、アセトンやエチルメチルケトン等のケトン系溶剤、トルエンやヘキサン等の非極性溶剤、水やアルコール等の極性溶媒等が用いられる。
【００５４】
塗液の塗布方法は、塗液の塗布量を精密に制御可能な方法であれば特に限定されない。塗布方法としては、例えば、グラビア法、マイクログラビア法、スピンコーティング法、スプレーコーティング法、シルクスクリーン法、ダイコーティング法、および、カーテンコーティング法のいずれかが利用されることが好ましい。
【００５５】
成膜用基材を支持基材２０として用いてもよいし、支持基材２０とは異なる基材を成膜用基材として用い、成膜用基材上に形成した肌貼付用フィルム１０を支持基材２０上へ転写してもよい。転写方法としては、吸引による剥離を利用する方法や犠牲膜を利用する方法等、公知の転写方法が用いられればよい。
【００５６】
肌貼付用フィルム１０の第１面１１Ｆや第２面１１Ｒに凹凸を形成する方法としては、公知の方法が用いられればよい。例えば、凹凸の形成方法として、下記の４つの方法が挙げられる。第１の方法では、成膜用基材として、予め凹凸が形成された基材、すなわち、マット加工が施された基材を使用する。表面に凹凸を有する成膜用基材を使用することで、成膜用基材上に塗布形成された肌貼付用フィルム１０の表面に凹凸が形成される。第２の方法では、成膜用基材への塗液の塗布時に、ランダムなパターンの印刷版を使用して塗膜の表面に凹凸を形成することにより、肌貼付用フィルム１０の表面に凹凸を形成する。第３の方法では、塗膜の乾燥前に凹凸のパターンを有する版を塗膜の表面に接触させることにより、肌貼付用フィルム１０の表面に凹凸を形成する。第４の方法では、塗膜を乾燥した後、その成膜物の表面に、凹凸のパターンを有する版を加熱して押し当てる、もしくは、成膜物を加熱して、冷却した上記版に押し当てることにより、肌貼付用フィルム１０の表面に凹凸を形成する。なお、凹凸の形成に用いる版は、金属製であってもよいし、樹脂製であってもよい。
【００５７】
肌貼付用フィルム１０に粒子１３を含有させる場合には、塗液に粒子１３を分散させればよい。
保護層を備える転写シート３０を形成する場合には、肌貼付用フィルム１０における支持基材２０と接する面とは反対側の第２面１１Ｒに、保護層が積層される。
【００５８】
［肌貼付用フィルムの貼付方法］
肌貼付用フィルム１０の貼付方法、すなわち、転写シート３０を用いた肌貼付用フィルム１０の転写方法を説明する。以下では、支持基材２０として多孔質基材を用い、支持基材２０を湿潤させて肌貼付用フィルム１０を肌に転写する方法について説明する。
【００５９】
まず、肌における肌貼付用フィルム１０の貼付箇所に、水等の液体を供給する。供給される液体である供給液は、転写シート３０を湿潤可能な液体であればよく、具体的には、水を含む液体、あるいは、マッサージオイル等の油類であればよい。例えば、供給液としては、水や、化粧水等の化粧料を用いることができる。
【００６０】
続いて、転写シート３０を、肌貼付用フィルム１０の第２面１１Ｒが貼付箇所に接するように、肌上に配置する。そして、支持基材２０の上から、転写シート３０を指等で押圧することにより、供給液を支持基材２０にまで浸透させる。
【００６１】
続いて、肌貼付用フィルム１０から支持基材２０を剥離する。これにより、肌貼付用フィルム１０が肌に貼り付けられる。転写シート３０が湿潤することによって、多孔質基材である支持基材２０が膨張することや、支持基材２０と肌貼付用フィルム１０との間まで供給液が浸入すること等に起因して、支持基材２０が肌貼付用フィルム１０から剥がれやすくなる。
【００６２】
なお、上記転写方法においては、肌上に転写シート３０を配置する前に、肌に供給液を供給する方法を例示したが、肌上に転写シート３０を配置した後に、供給液が転写シート３０に対して供給されてもよい。また、転写シート３０を湿潤させずに、支持基材２０を肌貼付用フィルム１０から剥離してもよい。この場合、支持基材２０は多孔質基材でなくてもよい。
【００６３】
また、肌貼付用フィルム１０は、化粧料が塗布された肌に対して化粧料の上から貼り付けられてもよいし、化粧料が塗布されていない肌に貼り付けられてもよい。さらに、肌貼付用フィルム１０が肌に貼り付けられた後に、肌貼付用フィルム１０の上から化粧料が塗布されてもよい。肌貼付用フィルム１０は、肌の保湿等によりスキンケアを補助し、あるいは化粧下地等としてメイクアップを補助する。
【００６４】
［実施例］
上述した肌貼付用フィルムおよび転写シートについて、具体的な実施例および比較例を用いて説明する。
【００６５】
（実施例１）
ＤＬ−ポリ乳酸（ＢＭＧ社製）を、１０ｗｔ％となるように酢酸エチルに溶解して、肌貼付用フィルムの形成のための塗液を生成した。成膜用基材として、サンドブラスト加工によって表面に凹凸を形成し、離型処理を施した厚さ１ｍｍの青板ガラスを用い、ワイヤーバーを用いて成膜用基材の表面に上記塗液を塗布して塗膜を形成した。成膜用基材の表面の算術平均粗さＲａは０．３０μｍである。
【００６６】
上記塗膜を、オーブンで加熱して乾燥・固化させることにより、肌貼付用フィルムを形成した。乾燥時の加熱温度は７０℃以上１２０℃以下の範囲から選択した。以上の工程では、肌貼付用フィルムを、乾燥後の平均質量が０．３ｇ／ｍ２となるように形成した。
【００６７】
続いて、肌貼付用フィルムを、成膜用基材から他の基材に転写した後、成膜用基材との接触によって凹凸が形成されている面に、支持基材として不織布（フタムラ化学社製）を積層し、肌貼付用フィルムを支持基材に転写した。不織布の主成分はセルロースであり、目付けは２０ｇ／ｍ２である。
【００６８】
これにより、実施例１の肌貼付用フィルムおよび転写シートを得た。肌貼付用フィルムにおける成膜用基材に接していた面が、支持基材に接する第１面となる。
（実施例２）
成膜用基材として実施例１とは表面粗さの異なる青板ガラスを用い、乾燥後の平均質量が０．８ｇ／ｍ２となるように肌貼付用フィルムを形成したこと以外は、実施例１と同様の工程によって、実施例２の肌貼付用フィルムおよび転写シートを得た。実施例２で用いた青板ガラスは、表面にサンドブラスト加工によって形成された凹凸を有しており、表面の算術平均粗さＲａは３．００μｍである。
【００６９】
（実施例３）
成膜用基材として実施例１とは表面粗さの異なる青板ガラスを用い、乾燥後の平均質量が１．１ｇ／ｍ２となるように肌貼付用フィルムを形成したこと以外は、実施例１と同様の工程によって、実施例３の肌貼付用フィルムおよび転写シートを得た。実施例３で用いた青板ガラスは、表面にサンドブラスト加工によって形成された凹凸を有しており、表面の算術平均粗さＲａは４．００μｍである。
【００７０】
（実施例４）
成膜用基材として実施例１とは表面粗さの異なる青板ガラスを用い、乾燥後の平均質量が１．５ｇ／ｍ２となるように肌貼付用フィルムを形成したこと以外は、実施例１と同様の工程によって、実施例４の肌貼付用フィルムおよび転写シートを得た。実施例４で用いた青板ガラスは、表面にサンドブラスト加工によって形成された凹凸を有しており、表面の算術平均粗さＲａは４．５０μｍである。
【００７１】
（実施例５）
ＤＬ−ポリ乳酸（ＢＭＧ社製）が５ｗｔ％、１μｍの平均体積粒子径の酸化チタン粒子が１０ｗｔ％になるように、これらを酢酸エチルに加えて混合し、肌貼付用フィルムの形成のための塗液を生成した。成膜用基材として、厚さが５０μｍのポリエチレンテレフタレートシートを用い、ワイヤーバーを用いて成膜用基材の表面に上記塗液を塗布して塗膜を形成した。
【００７２】
上記塗膜を、オーブンで加熱して乾燥・固化させることにより、肌貼付用フィルムを形成した。乾燥時の加熱温度は７０℃以上１２０℃以下の範囲から選択した。以上の工程では、肌貼付用フィルムを、乾燥後の平均質量が１．５ｇ／ｍ２となるように形成した。
【００７３】
続いて、肌貼付用フィルムを、成膜用基材から他の基材に転写した後、成膜用基材と接触していた面に、支持基材として不織布（フタムラ化学社製）を積層し、肌貼付用フィルムを支持基材に転写した。不織布の主成分はセルロースであり、目付けは２０ｇ／ｍ２である。
【００７４】
これにより、実施例５の肌貼付用フィルムおよび転写シートを得た。
（実施例６）
乾燥後の平均質量が２．３ｇ／ｍ２となるように肌貼付用フィルムを形成したこと以外は、実施例５と同様の工程によって、実施例６の肌貼付用フィルムおよび転写シートを得た。
【００７５】
（実施例７）
乾燥後の平均質量が３．１ｇ／ｍ２となるように肌貼付用フィルムを形成したこと以外は、実施例５と同様の工程によって、実施例７の肌貼付用フィルムおよび転写シートを得た。
【００７６】
（実施例８）
ＤＬ−ポリ乳酸（ＢＭＧ社製）が５ｗｔ％、１μｍの平均体積粒子径の酸化チタン粒子が１０ｗｔ％になるように、これらを酢酸エチルに加えて混合し、肌貼付用フィルムの形成のための塗液を生成した。成膜用基材として、サンドブラスト加工によって表面に凹凸を形成し、離型処理を施した厚さ１ｍｍの青板ガラスを用い、ワイヤーバーを用いて成膜用基材の表面に上記塗液を塗布して塗膜を形成した。成膜用基材の表面の算術平均粗さＲａは０．３０μｍである。
【００７７】
上記塗膜を、オーブンで加熱して乾燥・固化させることにより、肌貼付用フィルムを形成した。乾燥時の加熱温度は７０℃以上１２０℃以下の範囲から選択した。以上の工程では、肌貼付用フィルムを、乾燥後の平均質量が１．５ｇ／ｍ２となるように形成した。
【００７８】
続いて、肌貼付用フィルムを、成膜用基材から他の基材に転写した後、成膜用基材との接触によって凹凸が形成されている面に、支持基材として不織布（フタムラ化学社製）を積層し、肌貼付用フィルムを支持基材に転写した。不織布の主成分はセルロースであり、目付けは２０ｇ／ｍ２である。
【００７９】
これにより、実施例８の肌貼付用フィルムおよび転写シートを得た。
（実施例９）
成膜用基材として実施例８とは表面粗さの異なる青板ガラスを用い、乾燥後の平均質量が２．３ｇ／ｍ２となるように肌貼付用フィルムを形成したこと以外は、実施例８と同様の工程によって、実施例９の肌貼付用フィルムおよび転写シートを得た。実施例９で用いた青板ガラスは、表面にサンドブラスト加工によって形成された凹凸を有しており、表面の算術平均粗さＲａは３．００μｍである。
【００８０】
（実施例１０）
成膜用基材として実施例８とは表面粗さの異なる青板ガラスを用い、乾燥後の平均質量が３．１ｇ／ｍ２となるように肌貼付用フィルムを形成したこと以外は、実施例８と同様の工程によって、実施例１０の肌貼付用フィルムおよび転写シートを得た。実施例１０で用いた青板ガラスは、表面にサンドブラスト加工によって形成された凹凸を有しており、表面の算術平均粗さＲａは４．５０μｍである。
【００８１】
（比較例１）
ＤＬ−ポリ乳酸（武蔵野化学研究所社製）を、１０ｗｔ％となるように酢酸エチルに溶解して、肌貼付用フィルムの形成のための塗液を生成した。成膜用基材として、厚さ５０μｍのポリエチレンテレフタレートシートを用い、ワイヤーバーを用いて成膜用基材の表面に上記塗液を塗布して塗膜を形成した。
【００８２】
上記塗膜を、オーブンで加熱して乾燥・固化させることにより、肌貼付用フィルムを形成した。乾燥時の加熱温度は７０℃以上１２０℃以下の範囲から選択した。以上の工程では、肌貼付用フィルムを、乾燥後の平均質量が０．４ｇ／ｍ２となるように形成した。
【００８３】
続いて、肌貼付用フィルムを、成膜用基材から他の基材に転写した後、成膜用基材と接触していた面に、支持基材として不織布（フタムラ化学社製）を積層し、肌貼付用フィルムを支持基材に転写した。不織布の主成分はセルロースであり、目付けは２０ｇ／ｍ２である。
【００８４】
これにより、比較例１の肌貼付用フィルムおよび転写シートを得た。
（比較例２）
乾燥後の平均質量が０．８ｇ／ｍ２となるように肌貼付用フィルムを形成したこと以外は、比較例１と同様の工程によって、比較例２の肌貼付用フィルムおよび転写シートを得た。
【００８５】
（比較例３）
成膜用基材として、サンドブラスト加工によって表面に凹凸を形成し、離型処理を施した厚さ１ｍｍの青板ガラスを用い、乾燥後の平均質量が１．５ｇ／ｍ２となるように肌貼付用フィルムを形成したこと以外は、比較例１と同様の工程によって、比較例２の肌貼付用フィルムおよび転写シートを得た。成膜用基材の表面の算術平均粗さＲａは５．５０μｍである。
【００８６】
（評価方法）
＜ヘイズ、全光線透過率、表面粗さ＞
各実施例および比較例の転写シートにおける肌貼付用フィルムの第２面、すなわち、支持基材と反対側の面を、１ｍｍの厚さの青板ガラスに水を介して貼り付け、支持基材を剥離して１日間乾燥した後、ヘイズ、全光線透過率、第１面の算術平均粗さの各々を測定した。ヘイズおよび全光線透過率は、ヘイズメーター（村上色彩技術研究所社製：ＨＭ−１５０）およびＤ６５光源を用い、肌貼付用フィルムの第１面を積分球の位置する側に向け、第２面を光源の位置する側に向けて測定した。ヘイズはＪＩＳ  Ｋ  ７１３６−２０００に準拠して、全光線透過率はＪＩＳ  Ｋ  ７３６１−１−１９９７に準拠して測定した。算術平均粗さの測定は、表面粗さ形状測定機（東京精密社製：サーフコム１３０Ａ）を用い、ＪＩＳ  Ｂ  ０６０１−１９９４に準拠して測定した。
【００８７】
＜ＤＯＩ＞
各実施例および比較例の転写シートにおける肌貼付用フィルムの第１面を、黒色ポリエチレンテレフタレートフィルム（東レ社製：ルミラーＸ３０ 厚さ１２５μｍ）に、水を介して貼り付けて、１日間乾燥した後、第２面のＤＯＩを測定した。ＤＯＩの測定は、光沢計（コニカミノルタ社製：Ｒｈｏｐｏｉｎｔ ＩＱ ２０／６０／８５°）を用いて、ＡＳＴＭ Ｄ５７６７に準拠して測定した。
【００８８】
＜肌親和性およびソフトフォーカス性＞
各実施例および比較例の転写シートにおける肌貼付用フィルムの第２面を、１ｍｍの厚さの青板ガラスに水を介して貼り付け、支持基材を剥離して乾燥した。そして、ビューラックス社製のバイオスキンの人工シワを有する面に、肌貼付用フィルムが貼り付けられた青板ガラスを、肌貼付用フィルムの第２面がバイオスキンに向けられるように乗せて、肌親和性およびソフトフォーカス性の評価を行った。
【００８９】
肌親和性の評価としては、バイオスキンにおいて、肌貼付用フィルムを配置した部分と、肌貼付用フィルムを配置していない部分とで、外観の差が目立つかを、外観の差が最も目立つ場合を１、外観の差が最も目立たない場合を４として、４段階で評価した。具体的には、肌貼付用フィルムを配置した部分にテカリや干渉色が視認されるか、および、肌貼付用フィルムの曇りが目立つかを観察した。
【００９０】
ソフトフォーカス性の評価としては、バイオスキンに肌貼付用フィルムを配置した部分を観察し、肌貼付用フィルム越しにシワが確認できるかを、シワが最も目立つ場合を１、シワが最も目立たない場合を４として、４段階で評価した。
【００９１】
表１は、各実施例および比較例について、ヘイズ、全光線透過率、算術平均粗さ、ＤＯＩの測定結果と、肌親和性およびソフトフォーカス性の評価結果とを示す。肌親和性およびソフトフォーカス性の各々の評価結果は、５人の評価者による４段階評価の平均値である。
【００９２】
【表１】
2020100573.tif 000003
表１が示すように、ヘイズが７％以上６５％以下である実施例１〜１０では、肌親和性とソフトフォーカス性との双方が良好である。詳細には、実施例１〜１０と比較して、ヘイズが７％未満の比較例１，２では、テカリや干渉色が観察されて肌親和性が顕著に低くなっているとともに、ソフトフォーカス性も顕著に低くなっている。したがって、ヘイズが７％以上であれば、肌貼付用フィルムにおける光の拡散効果が十分に得られることが示唆される。一方、ヘイズが６５％を超える比較例３では、ソフトフォーカス性は高いものの、ヘイズが高すぎて肌貼付用フィルムが白濁して曇って見えることにより、肌貼付用フィルムの貼付部分が目立ち、結果として、肌親和性が低くなっている。以上により、ヘイズが７％以上６５％以下であれば、肌親和性とソフトフォーカス性との双方を高めることが可能であることが示された。
【００９３】
また、肌貼付用フィルムの成形による凹凸を表面に設けることによってヘイズを高めている実施例１〜４と、粒子の含有によってヘイズを高めている実施例５〜７とを比較すると、実施例５〜７では、実施例１〜４とヘイズが同等もしくはそれ以上であっても、算術平均粗さＲａが低い傾向が確認できる。すなわち、実施例１〜４では、表面散乱が主となってヘイズが高められていることに対し、実施例５〜７では、内部散乱が主となってヘイズが高められていることが示唆される。そして、実施例５〜７では、実施例１〜４と比較して、ソフトフォーカス性は同等であるものの、テカリや干渉色に起因して肌親和性は低い傾向がある。したがって、表面散乱が大きい方が、テカリや干渉色を抑える効果は高いことが示唆される。
【００９４】
実施例１〜１０の算術平均粗さＲａは０．１５以上４．００μｍ以下の範囲に含まれており、こうした範囲の算術平均粗さＲａを有する肌貼付用フィルムであれば、良好な肌親和性とソフトフォーカス性とを得られる程度に、表面での光の散乱効果が得られることが示唆される。また、実施例１〜１０において、ＤＯＩは１％以上８５％以下であり、全光線透過率は８０％以上９５％以下であり、各パラメータが上記各範囲内であるときに良好な肌親和性とソフトフォーカス性とを得られることが示された。
【００９５】
なお、実施例および比較例の各々と同様に肌貼付用フィルムを作製した後、肌貼付用フィルムの第１面と第２面とが各実施例および比較例とは反対になるように、すなわち、成膜用基材と接していた面が第２面となるように、転写シートを作製し、第２面がバイオスキンに向けられるようにバイオスキン上に肌貼付用フィルムを配置して、外観を観察した。その結果、上記各実施例および比較例の肌貼付用フィルムと外観に大きな差は確認されなかった。したがって、ヘイズを、肌貼付用フィルムの第２面を積分球の位置する側に向けて測定した場合、および、ＤＯＩの測定対象面を第１面とした場合にも、表１に示した評価結果と同様の結果が得られることが示唆される。
【００９６】
以上、実施形態および実施例にて説明したように、上記肌貼付用フィルムおよび転写シートによれば、以下に列挙する効果を得ることができる。
（１）肌貼付用フィルム１０において、ヘイズが７％以上であることにより、肌貼付用フィルム１０における光の散乱効果が十分に得られるため、テカリや干渉色が抑えられて肌貼付用フィルム１０の貼付部分が目立つことが抑えられるとともに、ソフトフォーカス性が高められる。また、ヘイズが６５％以下であるため、肌貼付用フィルム１０が曇って見えることにより肌貼付用フィルム１０の貼付部分が目立つことも抑えられる。
【００９７】
（２）肌貼付用フィルム１０の第１面１１Ｆおよび第２面１１Ｒの少なくとも一方のＤＯＩが、１％以上８５％以下である。これにより、テカリや干渉色が視認されることが的確に抑えられ、また、良好なソフトフォーカス性が得られる。
【００９８】
（３）肌貼付用フィルム１０の全光線透過率が４５％以上９５％以下であることにより、ヘイズを適切な大きさに制御しやすく、また、肌貼付用フィルム１０の貼付部分にてフィルム越しに肌が認識されて、貼付部分の外観が自然に見えやすい。
【００９９】
（４）肌貼付用フィルム１０の第１面１１Ｆおよび第２面１１Ｒの少なくとも一方の算術平均粗さＲａが、０．１５μｍ以上４．００μｍ以下である。これにより、肌貼付用フィルム１０の表面での光の散乱効果が的確に得られ、ヘイズを適切な値に制御しやすい。したがって、テカリや干渉色が視認されることが的確に抑えられ、また、良好なソフトフォーカス性が得られる。
【符号の説明】
【０１００】
１０，１０Ａ，１０Ｂ，１０Ｃ…肌貼付用フィルム、１１Ｆ…第１面、１１Ｒ…第２面、１３…粒子、２０…支持基材、３０…転写シート。
【図１】
2020100573.tif 000004
【図２】
2020100573.tif 000005
【図３】
2020100573.tif 000006
【図４】
2020100573.tif 000007